(57)【要約】【課題】耐汚染性や、耐候性、耐温水性（外観、密着性）、耐凍害性に優れた塗膜を形成させることを可能にする、塗膜の形成方法を提供する。【解決手段】  無機基材に、（Ａ）下塗り塗料を塗布し、下塗り塗膜を形成し、その上に（Ｂ）中塗り塗料を塗布し、中塗り塗膜を形成し、次いで、その上に（Ｃ）（ｉ）アミノシラン、（ii）エポキシシラン、（iii）（ｉ）及び（ii）を除くアルコキシシラン化合物及びその縮合物の一方又は両方、を加水分解縮合することによって得られるカチオン系オルガノポリシロキサンを結合剤とする上塗り塗料を塗布し、上塗り塗膜を形成することを特徴とする塗膜の形成方法。【選択図】なし【特許請求の範囲】
【請求項１】
無機基材に、（Ａ）下塗り塗料を塗布し、下塗り塗膜を形成し、次いで、その上に（Ｂ）中塗り塗料を塗布し、中塗り塗膜を形成し、次いで、その上に（Ｃ）（ｉ）アミノシラン、（ii）エポキシシラン、（iii）（ｉ）及び（ii）を除くアルコキシシラン化合物及びその縮合物の一方又は両方、を加水分解縮合することによって得られるカチオン系オルガノポリシロキサンを結合剤とする上塗り塗料を塗布し、上塗り塗膜を形成することを特徴とする塗膜の形成方法。
【請求項２】
前記（Ｂ）中塗り塗料成分として、Ｓｉ−ＯＲ基（Ｒは水素原子、又は炭素数１〜１２の炭化水素基）を有する化合物を塗膜形成成分換算で０．１〜５０質量％含有する、請求項１に記載の塗膜の形成方法。
【請求項３】
前記結合剤が固形分換算で、アミン価２０〜１５０ｍｇＫＯＨ／ｇである、請求項１又は請求項２のいずれかに記載の塗膜の形成方法。
【発明の詳細な説明】
【技術分野】
【０００１】
本発明は、塗膜の形成方法に関し、更に詳細には無機基材の表面に、耐汚染性や、耐候性、耐温水性（外観、密着性）、耐凍害性に優れた塗膜を形成するための塗膜の形成方法に関する。
【背景技術】
【０００２】
シリケート及び／又はオルガノシランの部分加水分解縮合物を上塗り塗料に混合した組成物は、その塗膜形成過程においてシリケート及び／又はオルガノシランの部分加水分解縮合物が塗膜表面に移行し、層分離した塗膜を形成するため、耐汚染性の塗膜を形成することは知られている。しかしながら、当技術では塗膜表面へのシリケート及び／又はオルガノシランの部分加水分解縮合物の表面移行が十分でなく、市場が要求する程度の耐汚染性に優れた塗膜を形成するには至っていない。
【０００３】
そこで、シリカゾル及び／又は金属酸化物と少量の有機結合剤の混合物を塗膜の最上層に塗布する手法も開発されてきているが、塗膜形成能が劣るため、耐汚染性に優れる塗膜形成には至っていない。
【０００４】
また、無機基材上に下塗り塗料として水系ポリシロキサン又は水系シーラーを塗布し、中塗り塗料にアクリルシリコーンエマルション、そして上塗り塗料に水系ポリシロキサンを塗布することにより、無機基材の上に塗膜を形成させることを可能にする塗装方法がある（例えば、特許文献１、２参照）。その特徴は、中塗り塗料にアクリルシリコーンエマルション塗料を用いることにより、該上塗り塗料との密着性を十分なものとしている。しかしながら、中塗り塗料がアクリルシリコーンエマルション以外の塗膜に対する、上塗り塗料の密着性はかならずしも優れたものではない。
【特許文献１】特開２００２−２６３５５９号公報
【特許文献２】特開２００２−２６３５７０号公報
【発明の開示】
【発明が解決しようとする課題】
【０００５】
本発明の課題は、耐汚染性や、耐候性、耐温水性（外観、密着性）、耐凍害性に優れた塗膜を形成させることを可能とする、塗膜の形成方法を提供することにある。
【課題を解決するための手段】
【０００６】
即ち、無機基材に、（Ａ）下塗り塗料を塗布し、下塗り塗膜を形成し、次いで、その上に（Ｂ）中塗り塗料を塗布し、中塗り塗膜を形成し、次いで、その上に（Ｃ）（ｉ）アミノシラン、（ii）エポキシシラン、（iii）（ｉ）及び（ii）を除くアルコキシシラン化合物及びその縮合物の一方又は両方、を加水分解縮合することによって得られるカチオン系オルガノポリシロキサンを結合剤とする上塗り塗料を塗布し、上塗り塗膜を形成することを特徴とする塗膜の形成方法である。
【発明の効果】
【０００７】
本発明の塗膜の形成方法を、無機基材の表面に適用することにより、耐汚染性や、耐候性、耐温水性（外観、密着性）、耐凍害性に優れた塗膜を形成させることができる。
【発明を実施するための最良の形態】
【０００８】
以下、本発明について、詳細に説明する。
【０００９】
（Ａ）下塗り塗料：本発明に使用される下塗り塗料（Ａ）は、無機基材と（Ｂ）中塗り塗膜との長期間密着性を発現させる働きをなすものであり、ビニル樹脂、アクリルスチレン樹脂、エポキシ／ポリアミン樹脂、ウレタン樹脂などを結合剤とする各種の溶剤系又は水系塗料などが挙げられる。
【００１０】
（Ｂ）中塗り塗料：本発明に使用される中塗り塗料（Ｂ）は、下塗り塗膜（Ａ）と上塗り塗膜（Ｃ）の双方に対して長期間の密着性を発現させる働きをなすものであり、一般に上塗り塗料として用いられている塗料を使用することができる。
【００１１】
具体的には、アクリル樹脂、アクリルウレタン樹脂、ウレタン樹脂、フッ素樹脂、有機無機複合系樹脂などを結合剤とする溶剤系又は水系樹脂塗料が挙げられる。
【００１２】
好ましくは、上記（Ｂ）中塗り塗料成分として、Ｓｉ−ＯＲ基（Ｒは水素原子、又は炭素数１〜１２の炭化水素基）を有する化合物が、塗膜形成成分換算で０．１〜５０質量％含有する中塗り塗料を用いるのが、（Ｃ）上塗り塗膜との密着がより優れるため望ましい。
【００１３】
Ｓｉ−ＯＲ基（Ｒは水素原子、又は炭素数１〜１２の炭化水素基）を有する化合物を含有する塗料としては、加水分解性シリル基含有ビニル系塗料や、オルガノポリシロキサン系塗料、更には、シランカップリング剤添加塗料などが挙げられる。
【００１４】
本発明に使用される中塗り塗料は、各種機能を付与させるために、防カビ剤や、防腐剤、紫外線吸収剤、光安定剤、更に体質顔料や、着色顔料、防錆顔料を配合する場合は、分散剤や沈降防止剤、増粘剤等の各種添加剤を配合するのが望ましい。
【００１５】
（Ｃ）上塗り塗料：本発明に使用される上塗り塗料（Ｃ）は、（ｉ）アミノシラン、（ii）エポキシシラン、（iii）（ｉ）及び（ii）を除くアルコキシシラン化合物及びその縮合物の一方又は両方、を加水分解縮合することによって得られるカチオン系オルガノポリシロキサンを結合剤とする。特に、本発明においては、以下に説明する結合剤（ａ）が好適である。
【００１６】
結合剤（ａ）：結合剤（ａ）は、（ｉ）アミノ基と加水分解性アルコキシシリル基双方を有するアミノシラン化合物と、（ii）エポキシ基と加水分解性アルコキシリル基双方を有するエポキシシラン化合物と、
（iii）（ｉ）及び（ii）を除くアルコキシシラン化合物、好ましくは
一般式（１）  Ｒ１ｎＳｉ（ＯＲ２）４−ｎ
（式中、Ｒ１は炭素数１〜１２のアルキル基、シクロアルキル基、アリール基からなる群から選ばれた有機基、Ｒ２は炭素数１〜６のアルキル基、ｎは１又は２である）で示されるオルガノシラン及びその縮合物の一方又は両方、を加水分解縮合反応させて得られる生成物である。
【００１７】
結合剤（ａ）の（ｉ）成分について説明する。
【００１８】
（ｉ）成分は、アミノ基と加水分解性アルコキシシリル基双方を有するアミノシラン化合物であり、前記（Ｃ）上塗り塗膜と（Ｂ）中塗り塗膜との密着性を向上する目的で使用される。
【００１９】
（ｉ）成分は、結合剤中に固形分換算で、２．５〜５０質量％使用するのが適当である。
【００２０】
また、結合剤のアミン価を固形分換算で、２０〜１５０ｍｇＫＯＨ／ｇ、好ましくは３０〜５０ｍｇＫＯＨ／ｇに調整するのに用いられる。結合剤のアミン価が２０ｍｇＫＯＨ／ｇより小さいと、水への分散性が悪くなる傾向があり、また、アミン価が１５０ｍｇＫＯＨ／ｇより大きいと、親水性が高くなりすぎて得られる塗膜の耐水性が悪くなるため、好ましくない。
【００２１】
（ｉ）成分の化合物としては、γ−アミノプロピルトリメトキシシランやγ−アミノプロピルトリエトキシシラン、Ｎ−（β−アミノエチル）−γ−アミノプロピルトリメトキシシラン、Ｎ−（β−アミノエチル）−γ−アミノプロピルメチルジメトキシシラン、Ｎ−（β−アミノエチル）−γ−アミノプロピルメチルジエトキシシラン、Ｎ−シクロヘキシル−γ−アミノプロピルトリメトキシシラン、Ｎ−シクロヘキシル−γ−アミノプロピルトリエトキシシラン、γ−（２−アミノエチル）−アミノプロピルトリメトキシシラン、γ−（２−アミノエチル）−アミノプロピルメチルジメトキシシラン、γ−アニリノプロピルトリメトキシシランなどが挙げられる。
【００２２】
結合剤（ａ）の（ii）成分について説明する。
【００２３】
（ii）成分は、エポキシ基と加水分解性アルコキシシリル基双方を有するエポキシシラン化合物であり、前記（Ｃ）上塗り塗膜と（Ｂ）中塗り塗膜との密着性をより向上する目的で使用される。
【００２４】
（ii）成分は、結合剤中に固形分換算で、２．５〜４９．５質量％使用するのが適当である。
【００２５】
このような化合物としては、γ−グリシドキシプロピルトリメトキシシランや、γ−グリシドキシプロピルトリエトキシシラン、β−（３，４−エポキシシクロヘキシル）エチルトリメトキシシラン、γ−グリシドキシプロピルメチルジエトキシシランなどのエポキシ化合物等が代表的なものとして挙げられる。
【００２６】
結合剤（ａ）の（iii）成分について説明する。
【００２７】
上記式（１）において、Ｒ１としての有機基としては、例えば、アルキル基や、シクロアルキル基、アリール基等が挙げられる。
【００２８】
ここで、アルキル基としては、直鎖でも分岐したものでもよい。アルキル基としては、例えば、メチル基や、エチル基、ｎ−プロピル基、ｉ−プロピル基、ｎ−ブチル基、ｉ−ブチル基、ｓ−ブチル基、ｔ−ブチル基、ペンチル基、ヘキシル基、ヘプチル基、オクチル基、ドデシル基等のアルキル基が挙げられる。好ましいアルキル基は、炭素数が１〜４個のものである。
【００２９】
シクロアルキル基としては、例えば、シクロヘキシル基や、シクロヘプチル基、シクロオクチル基等が挙げられる。
【００３０】
アリール基としては、例えば、フェニル基等が挙げられる。
【００３１】
上記各官能基は、任意に置換基を有してもよい。このような置換基としては、例えば、ハロゲン原子（例えば、塩素原子や、臭素原子、フッ素原子等）や、（メタ）アクリロイル基、メルカプト基、脂環式基等が挙げられる。
【００３２】
Ｒ２としてのアルキル基としては、直鎖でも分岐したものでもよい。このようなアルキル基としては、例えば、メチル基や、エチル基、ｎ−プロピル基、ｉ−プロピル基、ｎ−ブチル基、ｉ−ブチル基、ｓ−ブチル基、ｔ−ブチル基、ペンチル基等が挙げられ、好ましいアルキル基は、炭素数が、１〜２個のものである。
【００３３】
式（１）で示されるオルガノシランの具体例としては、例えば、メチルトリメトキシシランや、メチルトリエトキシシラン、エチルトリメトキシシラン、エチルトリエトキシシラン、ｎ−プロピルトリメトキシシラン、ｎ−プロピルトリエトキシシラン、ｉ−プロピルトリメトキシシラン、ｉ−プロピルトリエトキシシラン、γ−クロロプロピルトリメトキシシラン、γ−クロロプロピルトリエトキシシラン、３，３，３−トリフルオロプロピルトリメトキシシラン、３，３，３−トリフルオロプロピルトリエトキシシラン、シクロヘキシルトリメトキシシラン、フェニルトリメトキシシラン、フェニルトリエトキシシラン、ジメチルジメトキシシラン、ジメチルジエトキシシラン、ジエチルジメトキシシラン、ジエチルジエトキシシラン、ジフェニルジメトキシシラン、ジフェニルジエトキシシラン、メチルフェニルジメトキシシラン、ジメチルジプロポキシシランなどが挙げられるが、好ましくは、メチルトリメトキシシラン、フェニルトリメトキシシラン、メチルトリエトキシシラン、ジメチルジメトキシシランである。
【００３４】
（iii）成分は、これらオルガノシランの１種単独、もしくは、２種以上混合したもの、あるいは、これらを加水分解縮合反応させて得られた部分加水分解縮合物である。部分加水分解縮合物の分子量は、ポリスチレン換算重量平均分子量で、例えば、３００〜５０００、好ましくは、５００〜３０００が適当であり、このような分子量の縮合物を使用することにより、重合安定性、貯蔵安定性を悪化させることなく、密着性の良い塗膜が得られる。
【００３５】
また、オルガノシランの部分加水分解縮合物は、ケイ素原子に結合した−ＯＨ基や−ＯＲ２基を、例えば、１個以上、好ましくは３〜３０個有するものが適当である。
【００３６】
このような縮合物の具体例としては、市販品として東レ・ダウコーニング社製のＳＨ６０１８や、ＤＣ２２３、ＳＲ２４０２、ＤＣ３０３７、ＤＣ３０７４；信越化学工業（株）製のＫＲ−２１１や、ＫＲ−２１２、ＫＲ−２１３、ＫＲ−２１４、ＫＲ−２１５、ＫＲ−２１６、ＫＲ−２１８；東芝シリコーン（株）製のＴＳＲ−１４５や、ＴＳＲ−１６０、ＴＳＲ−１６５、ＹＲ−３１８７等が挙げられる。
【００３７】
（iii）成分は、結合剤中に固形分換算で、０．５〜９５質量％使用するのが適当である。
【００３８】
式（１）で示されるオルガノシランの部分加水分解縮合物と縮合反応していないオルガノシランとは、前者１００質量部に対し後者１〜４０質量部併用するのが、両者の割合に応じて、得られる塗膜の硬度の調整が可能となるので望ましい。
【００３９】
（ｉ）成分、（ii）成分および（iii）成分の加水分解縮合反応は、これらの混合物と水、触媒の存在下で、既存の方法により調製することができる。
【００４０】
添加する加水分解水の量は、（ａ）結合剤成分中の官能基（Ｓｉ−ＯＲ基）の１当量に対し０．２〜１．０当量、好ましくは０．３〜０．５当量が適当である。
【００４１】
また、反応を促進させるために、酢酸や、塩酸、硝酸、蟻酸等の酸を必要に応じ添加してもよい。
【００４２】
加水分解及び部分縮合反応は通常４０〜８０℃、好ましくは４５〜６５℃で、２〜１５時間反応させるのが適当であるが、常温下で反応させることも可能である。
【００４３】
本発明に使用される（Ｃ）上塗り塗料は、主剤となる結合剤（ａ）と、必要に応じて塗料の硬化を促進する硬化促進剤、塗料の貯蔵安定性や塗装作業性を良くするための有機溶媒、充填剤、染料、更には、紫外線吸収剤、光安定剤、酸化防止剤、増粘剤、顔料分散剤、レベリング剤、防カビ剤、防腐剤等の各種添加剤などを配合したものから構成される。
【００４４】
前記硬化促進剤としては、オクチル酸スズや、ジブチルスズジラウレート、ジブチルスズジマレート、トリブチルスズラウレートなどの有機スズ化合物の強制乳化品、商品としては、三共有機合成（株）製のＳＣＡＴ−１Ｗが挙げられる。また、アルミニウムや、チタン、ジルコニウムなどの金属キレート化合物もその代表的例として挙げられる。これら硬化促進剤は、塗料組成物を比較的低い温度でより速く硬化させるために添加するのが望ましく、その量は、（Ｃ）上塗り塗料１００質量部に対し、０．０１〜１５質量部が適当である。
【００４５】
有機溶媒としては、メタノールや、エタノール、プロパノール、ブタノールなどのアルコール類、エチレングリコールモノエチルエーテル、エチレングリコールモノブチルエーテル等のアルコールエーテル類、アセトン、メチルエチルケトン等のケトン類等の親水性有機溶媒や、トルエン、キシレン、酢酸エチル、酢酸ブチル等の疎水性の各種塗料用有機溶媒との混合有機溶媒が使用可能である。有機溶媒の配合量は、（Ｃ）上塗り塗料中、０〜９５質量％、好ましくは５〜９０質量％が適当である。
【００４６】
充填剤としては、タルクや、炭酸バリウム、炭酸カルシウム、ベントナイト、酸化チタン、カーボンブラック、ベンガラ、リトポン等の各種塗料用体質顔料や着色顔料が使用可能である。充填剤の配合量は、上塗り塗料の固形分中、０〜７０質量％、好ましくは０〜５０質量％が適当である。
【００４７】
被塗物である無機基材としては、例えば、無機系窯業基材や、コンクリート、鉄、アルミニウム等の金属基材などが挙げられる。
【００４８】
＜塗膜の形成方法＞
本発明は、上記無機基材表面に、まず（Ａ）下塗り塗料（シーラー）を塗布し、下塗り塗膜を形成した後、（Ｂ）中塗り塗料を塗布し、中塗り塗膜を形成し、次いで（Ｃ）（ｉ）アミノシラン、（ii）エポキシシラン、（iii）（ｉ）及び（ii）を除くアルコキシシラン化合物及びその縮合物の一方又は両方、を加水分解縮合することによって得られるカチオン系オルガノポリシロキサンを結合剤とする上塗り塗料を塗布し、上塗り塗膜を形成する塗膜の形成方法である。この際、無機基材表面への（Ａ）下塗り塗料の塗装手段は、刷毛、スプレー、ロールコーター、フローコーターなどにより、１回塗りで乾燥膜厚５〜６０μｍの塗膜を形成することができ、常温での乾燥、あるいは３０〜１５０℃の温度で１〜６０分間加熱し、乾燥することにより塗膜を形成することが可能である。
【００４９】
（Ｂ）中塗り塗料の塗装手段は、刷毛、スプレー、ロールコーター、フローコーター、スクリーン印刷、グラビア印刷、ディッピングなどにより、１回塗りで乾燥膜厚５〜５０μｍ、２〜３回塗りで１０〜３００μｍの塗膜を形成することができ、常温での乾燥、あるいは３０〜１５０℃の温度で１〜６０分間加熱し、乾燥することにより塗膜を形成することが可能である。
【００５０】
（Ｃ）上塗り塗料の塗装手段は、刷毛、スプレー、ロールコーター、フローコーターなどにより、１回塗りで乾燥膜厚１〜５０μｍ、２〜３回塗りで２〜１００μｍの塗膜を形成することができ、常温での乾燥、あるいは３０〜１５０℃の温度で１〜６０分間加熱し、乾燥することにより塗膜を形成することが可能である。
【実施例】
【００５１】
以下、本発明を実施例によりさらに詳細に説明する。
【００５２】
なお、実施例中の「部」や「％」は、特に断わらない限り、質量基準で示す。
【００５３】
［結合剤−１の調製］
還流冷却器、攪拌機を備えた反応器に、フェニルトリメトキシシランとジメチルジメトキシシランの部分加水分解共縮合物（東レ・ダウコーニング（株）製、ＤＣ３０７４、固形分１００％、ポリスチレン換算重量平均分子量１４００）４６部、及び、メチルトリメトキシシラン３部、ジメチルジメトキシシラン１１部、Ｎ−（β−アミノエチル）−γ−アミノプロピルメチルジメトキシシラン６部とを加え混合した後、攪拌しながらイソプロパノール５部とイオン交換水４部（合計加水分解性官能基１当量に対し０．６当量に相当）を加え、６０℃で３時間加水分解縮合反応させた。得られた溶液１００部に対し、イオン交換水１３０部と乳酸３．３部（アミノ基０．５当量中和する量に相当）を加え、６０℃で２時間反応させた。次いで、乳酸４部とイオン交換水１３０部、γ−グリシドキシプロピルトリメトキシシラン２３部を加え、５０℃で１時間反応させ、冷却後、イオン交換水９２部を加えて、固形分１６質量％、ｐＨ５．０の結合剤−１を調製した。得られた結合剤−１中のアミン価は固形分換算で、４７．３ｍｇＫＯＨ／ｇであった。
【００５４】
［結合剤−２の調製］
還流冷却器、攪拌機を備えた反応器に、メチルトリメトキシシランの部分加水分解縮合物（信越化学工業（株）製、Ｘ４０−９２２０、固形分１００％、ポリスチレン換算重量平均分子量１４００）４６部、及び、メチルトリメトキシシラン３部、ジメチルジメトキシシラン１１部、Ｎ−（β−アミノエチル）−γ−アミノプロピルメチルジメトキシシラン６部とを加え混合した後、攪拌しながらイソプロパノール５部とイオン交換水４部（合計加水分解性官能基１当量に対し０．６当量に相当）を加え、６０℃で３時間加水分解縮合反応させた。得られた溶液１００部に対し、イオン交換水１３０部と乳酸３．３部（アミノ基０．５当量中和する量に相当）を加え、６０℃で２時間反応させた。次いで、乳酸４部とイオン交換水１３０部、γ−グリシドキシプロピルトリメトキシシラン２３部を加え、５０℃で１時間反応させ、冷却後、イオン交換水９２部を加えて、固形分１６質量％、ｐＨ５．０の結合剤−２を調製した。得られた結合剤−２中のアミン価は固形分換算で、４７．３ｍｇＫＯＨ／ｇであった。
【００５５】
［結合剤−３の調製］
還流冷却器、攪拌機を備えた反応器に、フェニルトリメトキシシランとジメチルジメトキシシランの部分加水分解共縮合物（東レ・ダウコーニング（株）製、ＤＣ３０７４、固形分１００％）４６部、及び、ジメチルジメトキシシラン１４部、Ｎ−（β−アミノエチル）−γ−アミノプロピルメチルジメトキシシラン６部とを加え混合した後、攪拌しながらイソプロパノール５部とイオン交換水４部（合計加水分解性官能基１当量に対し０．６当量に相当）を加え、６０℃で３時間加水分解縮合反応させた。得られた溶液１００部に対し、イオン交換水１３０部と乳酸３．３部（アミノ基０．５当量中和する量に相当）を加え、６０℃で２時間反応させた。次いで、乳酸４部とイオン交換水１３０部、γ−グリシドキシプロピルトリメトキシシラン２３部を加え、５０℃で１時間反応させ、冷却後、イオン交換水９２部を加えて、固形分１６質量％、ｐＨ５．０の結合剤−３を調製した。
【００５６】
得られた結合剤−３中のアミン価は固形分換算で、４７．４ｍｇＫＯＨ／ｇであった。
【００５７】
［オルガノポリシロキサン−４の調製］
還流冷却器、撹拌機を備えた反応器に、メチルトリメトキシシランの部分加水分解縮合物（信越化学工業（株）製、Ｘ４０−９２２０、固形分１００％）７０部、及び、メチルトリメトキシシラン２０部、ジメチルジメトキシシラン１０部、イソプロパノール４０部とを加え混合した後、撹拌しながらイオン交換水３８部を加え、６０℃で３時間反応させた後、イソプロパノール８０部とノルマルブタノール１００部を加え室温まで冷却し、オルガノポリシロキサン−４（固形分２０質量％）を得た。
【００５８】
［オルガノシリケートの加水分解縮合物の調製］
還流冷却器、攪拌機を備えた反応器に、エチルシリケートのオリゴマー体（多摩化学工業（株）製、ＥＳ−４０、平均重合度４〜５）５２部、エタノール１１５部を加え混合した後、攪拌しながら純水２８部と触媒の６％硝酸水溶液３６部を加え、加熱還流下に４時間加水分解反応させた。次いで、得られた加水分解反応物中に、イソプロピルアルコール２４５部と純水５６０部とを十分に混合し、オルガノシリケートの加水分解縮合物（固形分５.０質量％）を得た。
【００５９】
得られたオルガノシリケートの加水分解縮合物の溶液を十分に撹拌して比較例２の塗料とした。なお、この比較例２の水分量は、オルガノシリケート加水分解縮合物中のＳｉ原子のＳｉＯ２換算１００部に対して、３０００部である。
【００６０】
［塗膜の性能評価試験］
塗膜性能試験板の作製：無機素材（無機基材）として石膏スラグパーライト板（厚さ１２ｍｍ）を用い、その表面に下塗り塗料としてポリイソシアネートプレポリマー溶液シーラー「Ｖセラン＃１００シーラー」（大日本塗料（株）製、酢酸ブチル：キシレン＝１：１の溶剤で１００％希釈品）を塗着量が９０〜１００ｇ／ｍ２（ｗｅｔ質量）となるようにスプレーで吹付塗装した。これを１００℃で５分間乾燥した。次いで、中塗り塗料としてアクリルシリコーン樹脂系塗料「Ｖセラン＃５００エナメル」（大日本塗料株式会社製、酢酸ブチル：キシレン＝１：１の溶剤で４０％希釈品）を塗着量が８０〜９０ｇ／ｍ２（ｗｅｔ質量）、膜厚４０μｍとなるようにスプレーで吹付塗装した。これを１２０℃で１２分間乾燥した。
【００６１】
中塗り塗膜として、Ｓｉ−ＯＲ基含有化合物の量は塗膜形成成分換算で、１．５質量％であった。
【００６２】
次いで、前述の各樹脂組成物に硬化促進剤や有機溶媒を添加し、表１に示す配合で上塗り塗料をそれぞれ調製し、塗着量が７０〜８０ｇ／ｍ２（ｗｅｔ質量）、膜厚１５μｍとなるようにスプレーで吹付塗装した。これを７０℃で１０分間乾燥した後、室温で３日間乾燥し、得られた塗膜の外観、耐温水性、耐汚染性、耐候性、耐凍害性の各試験を行い、その結果を表１に示した。
【００６３】
ブランクは上塗り塗料を塗布せず、下塗り塗膜、中塗り塗膜のみで評価した。
【００６４】
なお、試験方法及び評価基準は、以下に基づいて行った。
【００６５】
＜外観＞
試験前の塗膜を、以下のように目視で評価した。
【００６６】
○…良好（透明な膜）
×…悪い（白濁した膜）
【００６７】
＜耐温水性：外観＞
上記のように作製した塗板を８０℃の温水中に３時間浸漬した後の塗膜外観を、浸漬中及び塗膜乾燥後において、以下のように目視判定した。
【００６８】
◎…浸漬中及び塗膜乾燥後共に変化なし
○…浸漬中軽微な白化はあるが、塗膜乾燥後では変化なし
△…浸漬中での白化がひどく、塗膜乾燥後では光沢低下、白化等の軽微な変化あり
×…浸漬中での白化がひどく、塗膜乾燥後では光沢低下、白化等の変化大
【００６９】
＜耐温水性：密着性＞
塗板を８０℃の温水中に３時間浸漬した後、取り出した塗板の塗膜にカッターナイフを用いて、２ｍｍ間隔で２５個のゴバン目を作り、セロファン粘着テープを貼り付け、引き剥がしを行い、塗膜剥離のない目の個数を測定した。
【００７０】
＜耐汚染性＞
塗板上に赤、黒マジックインキで描いて２４時間後に、ｎ−ブタノールで濡らした布で拭き取り、その除染性を以下のように目視判定した。
【００７１】
◎…完全除去
○…極く軽微な汚染
△…少し汚染
×…汚染著しい
【００７２】
＜耐候性＞
サンシャインウェザー−オーメーターにより３０００時間行い、その耐候性を以下のように判定した。
【００７３】
○…塗膜外観に変化はなく、光沢保持率９５％以上
△…塗膜外観の変化が軽微にあり、光沢保持率８０〜９４％
×…塗膜外観の変化が著しく、光沢保持率８０％未満
【００７４】
＜耐凍害性＞
ＡＳＴＭ−Ｃ６６６Ａ法により、４０サイクルと８０サイクルの耐凍害性を測定し、以下のように目視判定した。
【００７５】
◎…クラックの発生なし
○…極く軽微なクラック発生
△…クラック発生又は塗膜の部分剥離
×…著しいクラック発生又は塗膜剥離
【００７６】
【表１】
2005219024.tif 000002
【００７７】
表１より明らかの通り、本発明に用いられる（ｉ）アミノシラン、（ii）エポキシシラン、（iii）（ｉ）及び（ii）を除くアルコキシシラン化合物及びその縮合物の一方又は両方、を加水分解縮合することによって得られるカチオン系オルガノポリシロキサンを結合剤とする上塗り塗料を使用した実施例１〜３は、優れた塗膜性能を有していた。
【００７８】
一方、（ｉ）アミノシラン及び（ii）エポキシシランを有しないオルガノポリシロキサン−４を用いた比較例１は、特に耐汚染性が悪かった。また、オルガノシリケートの加水分解縮合物を用いた比較例２は、耐温水性（外観、密着性）と耐凍害性が悪かった。上塗り塗料を塗布しないブランクでは、耐汚染性が非常に悪かった。
【産業上の利用可能性】
【００７９】
本発明の塗膜の形成方法は、無機基材の表面に、耐汚染性や、耐候性、耐温水性（外観、密着性）、耐凍害性に優れた塗膜を形成する手段として有用である。